(57)【要約】      （修正有）【課題】ゲルタイムが短くなり過ぎることが抑制されており、かつ硬化した際に支持体との接着性に優れるアンダーフィル材、並びにこれを用いて得られる半導体パッケージ及びその製造方法の提供。【解決手段】エポキシ樹脂と、硬化剤と、充填材と、式（１）で表されるグアニジン化合物又はビグアニド化合物の一方以上である含窒素化合物と、を含むアンダーフィル材。2019081835.tif 000014（Ｒ１〜Ｒ４は夫々独立にＨ、電子求引性基又は電子供与性基；Ｒ１及びＲ２の電子求引性基の合計数と、Ｒ３及びＲ４の電子求引性基数の合計数とは等しく、Ｒ１及びＲ２の電子供与性基の合計数とＲ３及びＲ４の電子供与性の合計数とは等しい）【選択図】なし【特許請求の範囲】
【請求項１】
エポキシ樹脂と、硬化剤と、充填材と、下記一般式（１）で表されるグアニジン化合物及びビグアニド化合物の少なくとも一方である含窒素化合物と、
を含むアンダーフィル材。
【化１】
2019081835.tif 000012
（一般式（１）中、Ｒ１〜Ｒ４はそれぞれ独立に水素原子、電子求引性基又は電子供与性基を表す。但し、Ｒ１〜Ｒ４が全て水素原子の場合を除く。Ｒ１及びＲ２における前記電子求引性基の合計数並びにＲ３及びＲ４における前記電子求引性基の合計数は等しく、かつＲ１及びＲ２における前記電子供与性基の合計数並びにＲ３及びＲ４における前記電子供与性基の合計数は等しい。）
【請求項２】
前記一般式（１）中、Ｒ１及びＲ３が水素であり、かつＲ２及びＲ４が共に電子求引性基又は電子供与性基である請求項１に記載のアンダーフィル材。
【請求項３】
前記ビグアニド化合物は、一般式（２）で表される構造を有する、請求項１又は請求項２に記載のアンダーフィル材。
【化２】
2019081835.tif 000013
（一般式（２）中、＊はそれぞれ結合部位を表す。）
【請求項４】
前記含窒素化合物の含有率は、アンダーフィル材全量に対して０．５質量％〜１０質量％である請求項１〜請求項３のいずれか１項に記載のアンダーフィル材。
【請求項５】
前記硬化剤は、アミン硬化剤を含む請求項１〜請求項４のいずれか１項に記載のアンダーフィル材。
【請求項６】
前記アミン硬化剤は、ジエチルトルエンジアミン、３，３’−ジエチル−４，４’−ジアミノジフェニルメタン及びジメチルチオトルエンジアミンのいずれか１つを含む請求項５に記載のアンダーフィル材。
【請求項７】
前記エポキシ樹脂は、ビスフェノール型エポキシ樹脂及びグリシジルアミン型エポキシ樹脂を含む、請求項１〜請求項６のいずれか１項に記載のアンダーフィル材。
【請求項８】
支持体と、前記支持体上に配置された半導体素子と、前記半導体素子を封止している請求項１〜請求項７のいずれか１項に記載のアンダーフィル材の硬化物と、を備える半導体パッケージ。
【請求項９】
支持体と、前記支持体上に配置される半導体素子との間の空隙を請求項１〜請求項７のいずれか１項に記載のアンダーフィル材で充填する工程と、前記アンダーフィル材を硬化する工程と、を有する半導体パッケージの製造方法。
【発明の詳細な説明】
【技術分野】
【０００１】
本発明は、アンダーフィル材、半導体パッケージ及び半導体パッケージの製造方法に関する。
【背景技術】
【０００２】
半導体装置の実装技術においては、基板と半導体チップとの間の空隙を充填するためにアンダーフィル材と呼ばれる液状のアンダーフィル材が広く用いられている。
例えば、特許文献１にはビスフェノール型エポキシ樹脂にアミノフェノールエポキシ樹脂を特定量配合することで良好な注入性と封止後のフィレットクラックの抑制を達成した液状封止材が記載されている。
【０００３】
また、特許文献２にはエポキシ樹脂と、硬化剤と、水酸基含有イミダゾール化合物を含有する硬化促進剤と、ゴム成分と、を含有し、硬化剤としてジシアンジアミドを含む接着性樹脂組成物を用いた場合に、金属表面の油塗布面との接着性が良好になることが記載されている。
【先行技術文献】
【特許文献】
【０００４】
【特許文献１】国際公開第２０１６／０９３１４８号
【特許文献２】特開２０１６−７４８０６号公報
【発明の概要】
【発明が解決しようとする課題】
【０００５】
しかしながら、特許文献２のように、ジシアンジアミドをエポキシ樹脂及び硬化剤と混合した場合、ジシアンジアミドが、エポキシ樹脂と硬化剤との反応の触媒になったり、エポキシ樹脂と反応したりしてゲルタイムが短くなり過ぎるおそれがある。その結果、支持体と半導体素子との間の空隙にアンダーフィル材を充填する途中でアンダーフィル材が硬化してしまったり、ボイドを巻き込んでアンダーフィル材が硬化してしまったりするといった問題がある。
そのため、ゲルタイムが短くなり過ぎることを抑制しつつ、かつ硬化した際に支持体との接着性に優れるアンダーフィル材が望ましい。
【０００６】
本発明は、ゲルタイムが短くなり過ぎることが抑制されており、かつ硬化した際に支持体との接着性に優れるアンダーフィル材、並びにこれを用いて得られる半導体パッケージ及びその製造方法を提供することを目的とする。
【課題を解決するための手段】
【０００７】
上記課題を解決するための手段には、以下の実施形態が含まれる。
＜１＞  エポキシ樹脂と、硬化剤と、充填材と、下記一般式（１）で表されるグアニジン化合物及びビグアニド化合物の少なくとも一方である含窒素化合物と、
を含むアンダーフィル材。
【０００８】
【化１】
2019081835.tif 000002
【０００９】
（一般式（１）中、Ｒ１〜Ｒ４はそれぞれ独立に水素原子、電子求引性基又は電子供与性基を表す。但し、Ｒ１〜Ｒ４が全て水素原子の場合を除く。Ｒ１及びＲ２における前記電子求引性基の合計数並びにＲ３及びＲ４における前記電子求引性基の合計数は等しく、かつＲ１及びＲ２における前記電子供与性基の合計数並びにＲ３及びＲ４における前記電子供与性基の合計数は等しい。）
＜２＞  前記一般式（１）中、Ｒ１及びＲ３が水素であり、かつＲ２及びＲ４が共に電子求引性基又は電子供与性基である＜１＞に記載のアンダーフィル材。
＜３＞  前記ビグアニド化合物は、一般式（２）で表される構造を有する、＜１＞又は＜２＞に記載のアンダーフィル材。
【００１０】
【化２】
2019081835.tif 000003
【００１１】
（一般式（２）中、＊はそれぞれ結合部位を表す。）
＜４＞  前記含窒素化合物の含有率は、アンダーフィル材全量に対して０．５質量％〜１０質量％である＜１＞〜＜３＞のいずれか１つに記載のアンダーフィル材。
＜５＞  前記硬化剤は、アミン硬化剤を含む＜１＞〜＜４＞のいずれか１つに記載のアンダーフィル材。
＜６＞  前記アミン硬化剤は、ジエチルトルエンジアミン、３，３’−ジエチル−４，４’−ジアミノジフェニルメタン及びジメチルチオトルエンジアミンのいずれか１つを含む＜５＞に記載のアンダーフィル材。
＜７＞  前記エポキシ樹脂は、ビスフェノール型エポキシ樹脂及びグリシジルアミン型エポキシ樹脂を含む、＜１＞〜＜６＞のいずれか１つに記載のアンダーフィル材。
【００１２】
＜８＞  支持体と、前記支持体上に配置された半導体素子と、前記半導体素子を封止している＜１＞〜＜７＞のいずれか１つに記載のアンダーフィル材の硬化物と、を備える半導体パッケージ。
【００１３】
＜９＞  支持体と、前記支持体上に配置される半導体素子との間の空隙を＜１＞〜＜７＞のいずれか１つに記載のアンダーフィル材で充填する工程と、前記アンダーフィル材を硬化する工程と、を有する半導体パッケージの製造方法。
【発明の効果】
【００１４】
本発明によれば、ゲルタイムが短くなり過ぎることが抑制されており、かつ硬化した際に支持体との接着性に優れるアンダーフィル材、並びにこれを用いて得られる半導体パッケージ及びその製造方法を提供することができる。
【発明を実施するための形態】
【００１５】
以下、本発明を実施するための形態について詳細に説明する。但し、本発明は以下の実施形態に限定されるものではない。以下の実施形態において、その構成要素（要素ステップ等も含む）は、特に明示した場合を除き、必須ではない。数値及びその範囲についても同様であり、本発明を制限するものではない。
【００１６】
本開示において「工程」との語には、他の工程から独立した工程に加え、他の工程と明確に区別できない場合であってもその工程の目的が達成されれば、当該工程も含まれる。
本開示において「〜」を用いて示された数値範囲には、「〜」の前後に記載される数値がそれぞれ最小値及び最大値として含まれる。
本開示中に段階的に記載されている数値範囲において、一つの数値範囲で記載された上限値又は下限値は、他の段階的な記載の数値範囲の上限値又は下限値に置き換えてもよい。また、本開示中に記載されている数値範囲において、その数値範囲の上限値又は下限値は、実施例に示されている値に置き換えてもよい。
本開示において各成分は該当する物質を複数種含んでいてもよい。組成物中に各成分に該当する物質が複数種存在する場合、各成分の含有率又は含有量は、特に断らない限り、組成物中に存在する当該複数種の物質の合計の含有率又は含有量を意味する。
本開示において各成分に該当する粒子は複数種含んでいてもよい。組成物中に各成分に該当する粒子が複数種存在する場合、各成分の粒径は、特に断らない限り、組成物中に存在する当該複数種の粒子の混合物についての値を意味する。
【００１７】
＜アンダーフィル材＞
本開示のアンダーフィル材は、エポキシ樹脂と、硬化剤と、充填材と、下記一般式（１）で表されるグアニジン化合物及びビグアニド化合物の少なくとも一方である含窒素化合物と、を含む。
【００１８】
【化３】
2019081835.tif 000004
【００１９】
一般式（１）中、Ｒ１〜Ｒ４はそれぞれ独立に水素原子、電子求引性基又は電子供与性基を表す。但し、Ｒ１〜Ｒ４が全て水素原子の場合を除く。Ｒ１及びＲ２における前記電子求引性基の合計数並びにＲ３及びＲ４における前記電子求引性基の合計数は等しく、かつＲ１及びＲ２における前記電子供与性基の合計数並びにＲ３及びＲ４における前記電子供与性基の合計数は等しい。
なお、本開示において、電子求引性基とは、隣に位置して結合対象となる窒素原子の電子密度を減少させる効果を持つ置換基をいい、電子供与性基とは、隣に位置して結合対象となる窒素原子の電子密度を増加させる効果を持つ置換基をいう。
【００２０】
本開示のアンダーフィル材は、前述の一般式（１）で表されるグアニジン化合物及びビグアニド化合物の少なくとも一方である含窒素化合物（以下、「特定の含窒素化合物」とも称する。）を含むことにより、ゲルタイムが短くなり過ぎることが抑制されており、かつ硬化した際に支持体との接着性に優れる。
【００２１】
通常、グアニジンは、共役酸の正電荷が共鳴により３つの窒素上に非局在化して安定となっている。しかし、グアニジンにおける水素（一般式（１）中のＲ１〜Ｒ４）の少なくとも一部が置換されている場合、例えば、グアニジンにおける一つの水素がシアノ基であるジシアンジアミドでは、シアノ基が電子求引性基であるため、シアノ基への電荷の偏りが生じており、グアニジン骨格の共鳴による安定化が阻害されていると考えられる。その結果、ジシアンジアミドが、エポキシ樹脂と硬化剤との反応の触媒になったり、エポキシ樹脂と反応したりしやすくなるため、ゲルタイムが短くなりすぎると推測される。
【００２２】
一方、本開示にて用いる一般式（１）で表されるグアニジン化合物では、Ｒ１及びＲ２における電子求引性基の合計数及び電子供与性基の合計数が、Ｒ３及びＲ４における電子求引性基の合計数及び電子供与性基の合計数とそれぞれ等しいため、置換基Ｒ１〜Ｒ４への電荷の偏りが生じにくくなっている。したがって、一般式（１）で表されるグアニジン化合物は、グアニジン骨格の共鳴による安定化が阻害されにくく、一般式（１）で表されるグアニジン化合物が、エポキシ樹脂と硬化剤との反応の触媒になること、及び、エポキシ樹脂と反応したりしやすくなることが抑制されると考えられる。以上により、一般式（１）で表されるグアニジン化合物を含むアンダーフィル材では、ゲルタイムが短くなりすぎることが抑制できると考えられる。
【００２３】
また、本開示にて用いるビグアニド化合物では、共役酸の正電荷が共鳴により５つの窒素上に非局在化して安定となっており、グアニジン化合物よりも多くの窒素上にて正電荷が非局在化するため、グアニジン化合物よりも安定性が高いと考えられる。そのため、ビグアニド化合物は、ビグアニド骨格の共鳴による安定化が阻害されにくく、ビグアニド化合物が、エポキシ樹脂と硬化剤との反応の触媒になること、及び、エポキシ樹脂と反応したりしやすくなることが抑制されると考えられる。以上により、ビグアニド化合物を含むアンダーフィル材では、ゲルタイムが短くなりすぎることが抑制できると考えられる。
【００２４】
また、一般式（１）で表されるグアニジン化合物は、置換されていない窒素に結合する水素がガラス、シリコンウエハ等の支持体の表面の官能基（例えば、シラノール基）と相互作用しやすく、一般式（１）で表されるグアニジン化合物を含むアンダーフィル材では、硬化した際に支持体との接着性に優れると推測される。
【００２５】
ビグアニド化合物は、窒素に結合する水素が、ガラス、シリコンウエハ等の支持体の表面の官能基（例えば、シラノール基）と相互作用しやすく、ビグアニド化合物を含むアンダーフィル材では、硬化した際に支持体との接着性に優れると推測される。
【００２６】
［エポキシ樹脂］
アンダーフィル材はエポキシ樹脂を含む。エポキシ樹脂の種類は特に制限されず、アンダーフィル材の所望の特性等に応じて選択できる。
【００２７】
エポキシ樹脂としては、フェノールノボラック型エポキシ樹脂、クレゾールノボラック型エポキシ樹脂等のノボラック型エポキシ樹脂、ビスフェノールＡ型エポキシ樹脂、ビスフェノールＦ型エポキシ樹脂等のビスフェノール型エポキシ樹脂、Ｎ，Ｎ−ジグリシジルアニリン、Ｎ，Ｎ−ジグリシジルトルイジン、ジアミノジフェニルメタン型グリシジルアミン、アミノフェノール型グリシジルアミン等の芳香族グリシジルアミン型エポキシ樹脂などのグリシジルアミン型エポキシ樹脂、１，４−ブタンジオールジグリシジルエーテル、１，６−ヘキサンジオールジグリシジルエーテル、ポリエチレングリコールジグリシジルエーテル、ポリプロピレングリコールジグリシジルエーテル等のグリシジルエーテル型エポキシ樹脂、ハイドロキノン型エポキシ樹脂、ビフェニル型エポキシ樹脂、スチルベン型エポキシ樹脂、トリフェノールメタン型エポキシ樹脂、トリフェノールプロパン型エポキシ樹脂、アルキル変性トリフェノールメタン型エポキシ樹脂、トリアジン核含有エポキシ樹脂、ジシクロペンタジエン変性フェノール型エポキシ樹脂、ナフトール型エポキシ樹脂、ナフタレン型エポキシ樹脂、フェニレン骨格及びビフェニレン骨格の少なくともいずれかを有するフェノールアラルキル型エポキシ樹脂、フェニレン骨格及びビフェニレン骨格の少なくともいずれかを有するナフトールアラルキル型エポキシ樹脂などのアラルキル型エポキシ樹脂、並びにビニルシクロヘキセンジオキシド、ジシクロペンタジエンオキシド、アリサイクリックジエポキシ−アジペイド等の脂環式エポキシ樹脂などの脂肪族エポキシ樹脂が挙げられる。これらのエポキシ樹脂は、１種を単独で用いても２種以上を組み合わせて用いてもよい。
【００２８】
エポキシ樹脂は、アンダーフィル材の諸特性のバランスの観点からは、ビスフェノール型エポキシ樹脂及びグリシジルアミン型エポキシ樹脂を含むことが好ましい。この場合、ビスフェノール型エポキシ樹脂とグリシジルアミン型エポキシ樹脂の合計含有率が、エポキシ樹脂全体の２０質量％以上であることが好ましく、３０質量％以上であることがより好ましく、５０質量％以上であることが更に好ましく、８０質量％以上であることが特に好ましい。
【００２９】
アンダーフィル材がエポキシ樹脂としてビスフェノール型エポキシ樹脂及びグリシジルアミン型エポキシ樹脂を含む場合、その質量比（ビスフェノール型エポキシ樹脂：グリシジルアミン型エポキシ）は、特に制限はなく、耐熱性、接着性及び流動性の観点から、例えば、２０：８０〜９５：５であることが好ましく、４０：６０〜９０：１０であることがより好ましく、６０：４０〜８０：２０であることが更に好ましい。
【００３０】
また、エポキシ樹脂の含有率は、アンダーフィル材全量に対して５質量％〜６０質量％であることが好ましく、１０質量％〜５０質量％であることがより好ましく、１５質量％〜４０質量％であることが更に好ましい。エポキシ樹脂の含有率がアンダーフィル材全量に対して５質量％〜６０質量％であると、反応性に優れ、かつ硬化物の耐熱性及び機械的強度、並びに封止時の流動特性に優れる傾向にある。
【００３１】
エポキシ樹脂の純度は、高いほど好ましい。特に加水分解性塩素量は、ＩＣ等の素子上のアルミ配線腐食に関わるため少ない方が好ましい。耐湿性に優れるアンダーフィル材を得る観点からは、例えば、加水分解性塩素量が５００ｐｐｍ以下のエポキシ樹脂を用いることが好ましい。
本開示においてエポキシ樹脂の加水分解性塩素量とは、試料のエポキシ樹脂１ｇをジオキサン３０ｍｌに溶解し、１Ｎ（ｍｏｌ／ｌ）−ＫＯＨ（水酸化カリウム）メタノール溶液５ｍｌを添加して３０分間還流させた後、電位差滴定により求めた値を尺度としたものである。
【００３２】
［硬化剤］
アンダーフィル材は硬化剤を含む。硬化剤の種類は特に制限されず、アンダーフィル材の所望の特性等に応じて選択できる。具体的には、アミン硬化剤、フェノール硬化剤、酸無水物硬化剤、ポリメルカプタン硬化剤、ポリアミノアミド硬化剤、イソシアネート硬化剤、ブロックイソシアネート硬化剤等が挙げられる。硬化剤は、１種を単独で用いても２種以上を組み合わせて用いてもよい。
本開示において、後述する特定の含窒素化合物は「硬化剤」には含まれないものとする。
【００３３】
アンダーフィル材に使用する硬化剤は、常温（２５℃）で液状のものが好ましく、被着体への接着性の観点からは、アミン硬化剤であることが好ましい。アミン硬化剤としては、ジエチレントリアミン、トリエチレンテトラミン、ｎ−プロピルアミン、２−ヒドロキシエチルアミノプロピルアミン、シクロヘキシルアミン、４，４’−ジアミノ−ジシクロヘキシルメタン等の脂肪族アミン化合物、ジエチルトルエンジアミン、３，３’−ジエチル−４，４’−ジアミノジフェニルメタン、ジメチルチオトルエンジアミン、２−メチルアニリン等の芳香族アミン化合物、イミダゾール、２−メチルイミダゾール、２−エチルイミダゾール、２−イソプロピルイミダゾール等のイミダゾール化合物、イミダゾリン、２−メチルイミダゾリン、２−エチルイミダゾリン等のイミダゾリン化合物などが挙げられる。これらの中でも保存安定性の観点からは、芳香族アミン化合物が好ましく、ジエチルトルエンジアミン、３，３’−ジエチル−４，４’−ジアミノジフェニルメタン及びジメチルチオトルエンジアミンがより好ましい。
【００３４】
アンダーフィル材がアミン化合物を含む場合、その含有率は特に制限されず、例えば、硬化剤全体の５０質量％以上であることが好ましく、７０質量％以上であることがより好ましく、８０質量％以上であることが更に好ましい。
【００３５】
アンダーフィル材がジエチルトルエンジアミン、３，３’−ジエチル−４，４’−ジアミノジフェニルメタン及びジメチルチオトルエンジアミンのいずれか１つを含む場合、これらの合計含有率は特に制限されず、例えば、硬化剤全体の５０質量％以上であることが好ましく、７０質量％以上であることがより好ましく、８０質量％以上であることが更に好ましい。
【００３６】
硬化剤の活性水素当量は、特に制限はなく、耐ブリード性と耐クリープ性の観点から、例えば、１０ｇ／ｍｏｌ〜２００ｇ／ｍｏｌであることが好ましく、２０ｇ／ｍｏｌ〜１００ｇ／ｍｏｌであることがより好ましく、３０ｇ／ｍｏｌ〜７０ｇ／ｍｏｌであることが更に好ましい。
【００３７】
エポキシ樹脂と硬化剤の配合比は、それぞれの未反応分を少なく抑える関連からは、エポキシ樹脂のエポキシ基の数に対する硬化剤の官能基（アミン硬化剤の場合は活性水素）の数の比（硬化剤の官能基数／エポキシ樹脂のエポキシ基数）が０．５〜２．０の範囲内となるように設定されることが好ましく、０．６〜１．３の範囲内となるように設定されることがより好ましい。成形性と耐リフロー性の観点からは、０．８〜１．２の範囲内となるように設定されることが更に好ましい。
【００３８】
［充填材］
アンダーフィル材は、充填材を含む。充填材は特に制限されず、例えば、溶融シリカ、結晶シリカ等のシリカ、炭酸カルシウム、クレー、アルミナ、窒化珪素、炭化珪素、窒化ホウ素、珪酸カルシウム、チタン酸カリウム、窒化アルミニウム、ベリリア、ジルコニア、ジルコン、フォステライト、ステアタイト、スピネル、ムライト、チタニア等の粉体、前記粉体を球形化したビーズ、ガラス繊維などが挙げられる。充填材として難燃効果のあるものを用いてもよい。難燃効果のある充填材としては、水酸化アルミニウム、水酸化マグネシウム、硼酸亜鉛、モリブデン酸亜鉛等が挙げられる。充填材は、１種を単独で用いても２種以上を組み合わせて用いてもよい。
【００３９】
充填材の粒子形状は、特に制限はなく、不定形であっても球状であってもよいが、アンダーフィル材の微細間隙への流動性及び浸透性の観点からは、球状であることが好ましい。具体的には、例えば、球状シリカが好ましく、球状溶融シリカがより好ましい。
【００４０】
充填材の平均粒径は、特に制限されず、例えば、０．１μｍ〜１０μｍであることが好ましく、０．３μｍ〜５μｍであることより好ましい。充填材の平均粒径が０．１μｍ以上であると、樹脂成分（エポキシ樹脂及び硬化剤）への分散性が向上し、アンダーフィル材の流動特性がより向上する傾向にあり、１０μｍ以下であると充填材の沈降をより抑制し易くなり、かつ微細間隙への浸透性及び流動性が向上してボイド又は未充填部分の発生がより抑制される傾向にある。
【００４１】
本開示において充填材の平均粒径は、体積平均粒径を意味する。具体的には、レーザー回折・散乱法により得られる体積基準の粒度分布曲線において、小径側からの累積が５０％となるときの粒径（ｄ５０）を意味する。
【００４２】
アンダーフィル材における充填材の含有率は、特に制限はなく、例えば、アンダーフィル材全量に対して２０質量％〜９０質量％であることが好ましく、３０質量％〜８０質量％であることがより好ましく、４０質量％〜７５質量％であることが更に好ましく、５０質量％〜７５質量％であることが特に好ましく、５５質量％〜７０質量％であることが極めて好ましい。
充填材の含有率がアンダーフィル材全量に対して２０質量％以上であると、硬化物の熱膨張係数が低減する傾向にあり、９０質量％以下であると、アンダーフィル材の粘度が低く維持されて流動性、浸透性及びディスペンス性が良好に維持される傾向にある。
【００４３】
（特定の含窒素化合物）
アンダーフィル材は、下記一般式（１）で表されるグアニジン化合物及びビグアニド化合物の少なくとも一方である含窒素化合物（特定の含窒素化合物）を含む。
【００４４】
【化４】
2019081835.tif 000005
【００４５】
一般式（１）中、Ｒ１〜Ｒ４はそれぞれ独立に水素原子、電子求引性基又は電子供与性基を表す。但し、Ｒ１〜Ｒ４が全て水素原子の場合を除く。Ｒ１及びＲ２における前記電子求引性基の合計数並びにＲ３及びＲ４における前記電子求引性基の合計数は等しく、かつＲ１及びＲ２における前記電子供与性基の合計数並びにＲ３及びＲ４における前記電子供与性基の合計数は等しい。
なお、Ｒ１及びＲ２における前記電子求引性基の合計数並びにＲ３及びＲ４における前記電子求引性基の合計数は、Ｒ１〜Ｒ４がそれぞれ独立に、その全体が電子求引性基であるか否かが基準となり、それぞれ０〜２の整数である。
同様に、Ｒ１及びＲ２における前記電子供与性基の合計数並びにＲ３及びＲ４における前記電子供与性基の合計数は、Ｒ１〜Ｒ４がそれぞれ独立に、その全体が電子供与性基であるか否かが基準となり、それぞれ０〜２の整数である。
【００４６】
一般式（１）中、Ｒ１及びＲ３が水素原子であり、かつＲ２及びＲ４が共に電子求引性基又は共に電子供与性基であることが好ましく、Ｒ１及びＲ３が水素原子であり、かつＲ２及びＲ４が電子供与性基であることがより好ましい。
【００４７】
電子求引性基としては、アリール基、シアノ基、ニトロ基、ハロゲン原子、カルボキシ基、アミド基、アルコキシカルボニル基、アルキルカルボニル基、アリールカルボニル基、アルキルスルホニル基、アリールスルホニル基等が挙げられる。
【００４８】
電子供与性基としては、アルキル基、水酸基、アミノ基、アルコキシ基等が挙げられる。
【００４９】
電子求引性基及び電子供与性基において、アリール基、アルキル基、各官能基のアルキル骨格、各官能基のアリール骨格等の水素は置換されていてもよく、例えば、アリール基、水酸基、カルボキシ基、アミノ基、ハロゲン原子によって置換されていてもよい。
【００５０】
また、一般式（１）で表されるグアニジン化合物としては、特に制限されず、１，３−ジフェニルグアニジン、１，３−ジメチルグアニジン、１，３−ジ−ｏ−トリルグアニジン、１，１，３，３−テトラメチルグアニジン、１，１，３，３−テトラフェニルグアニジン等が挙げられる。中でも、１，３−ジフェニルグアニジン及び１，３−ジ−ｏ−トリルグアニジンが好ましい。
【００５１】
ビグアニド化合物としては、ビグアニド及びビグアニド誘導体が挙げられる。また、ビグアニド化合物は、一般式（２）で表される構造を有することが好ましい。
【００５２】
【化５】
2019081835.tif 000006
【００５３】
一般式（２）中、＊はそれぞれ結合部位を表す。なお、ビグアニド化合物は、一般式（２）で表される構造を一つ有する化合物であってもよく、二つ以上有する化合物であってもよい。
【００５４】
一般式（２）で表される構造を有するビグアニド化合物としては、具体的には、１−（ｏ−トリル）ビグアニド、１−メチルビグアニド、１−エチルビグアニド、１−ｎ−ブチルビグアニド、１−ｎ−オクタデシルビグアニド、１，１−ジメチルビグアニド、１，１−ジエチルビグアニド、１−シクロヘキシルビグアニド、１−アリルビグアニド、１−フェニルビグアニド、ブホルミン、フェンホルミン、プログアニル、クロロプログアニル、クロルヘキシジン、アレキシジン、ポリアミノプロピルビグアニド、ポリヘキサニド等が挙げられる。中でも、１−（ｏ−トリル）ビグアニド、１−メチルビグアニド、１−エチルビグアニド、１−ｎ−ブチルビグアニド、１−ｎ−オクタデシルビグアニド、１，１−ジメチルビグアニド、１，１−ジエチルビグアニド、１−シクロヘキシルビグアニド、１−アリルビグアニド、１−フェニルビグアニドが好ましく、１−（ｏ−トリル）ビグアニドがより好ましい。
【００５５】
更に、ビグアニド化合物は、一般式（３）で表されるビグアニド化合物であることがより好ましい。
【００５６】
【化６】
2019081835.tif 000007
【００５７】
一般式（３）中、Ｒ５〜Ｒ８はそれぞれ独立に水素原子、電子求引性基又は電子供与性基を表す。Ｒ５〜Ｒ８は全て水素原子であってもよく、少なくとも一つが水素原子でなくてもよい。電子求引性基及び電子供与性基の具体例としては、前述の一般式（１）の項目にて説明した電子求引性基及び電子供与性基と同様である。
また、Ｒ５〜Ｒ８の一つが電子求引性基又は電子供与性基であり、かつＲ５〜Ｒ８の残り三つが水素原子であってもよく、Ｒ５及びＲ７が共に電子求引性基又は電子供与性基であり、かつＲ６及びＲ８が水素原子であってもよい。
【００５８】
特定の含窒素化合物の含有率は、アンダーフィル材の全量に対して０．５質量％〜１０質量％であることが好ましく、１質量％〜７質量％であることがより好ましく、１．５質量％〜５質量％であることが更に好ましい。特定の含窒素化合物の含有率が０．５質量％以上であることにより、アンダーフィル材を硬化した際に支持体との接着性により優れる傾向にある。特定の含窒素化合物の含有率が１０質量％以下であることにより、ゲルタイムが短くなり過ぎることをより好適に抑制できる傾向にある。
【００５９】
［各種添加剤］
アンダーフィル材は、上述の成分に加えて、硬化促進剤、応力緩和剤、カップリング剤、着色剤等の各種添加剤を含んでもよい。アンダーフィル材は、以下に例示する添加剤以外にも必要に応じて当技術分野で周知の各種添加剤を含んでもよい。
【００６０】
（硬化促進剤）
アンダーフィル材は、硬化促進剤を含んでもよい。硬化促進剤の種類は特に制限されず、エポキシ樹脂及び硬化剤の種類、アンダーフィル材の所望の特性等に応じて選択できる。
【００６１】
アンダーフィル材が硬化促進剤を含む場合、その量は硬化性樹脂成分（エポキシ樹脂と硬化剤の合計）１００質量部に対して０．１質量部〜３０質量部であることが好ましく、１質量部〜１５質量部であることがより好ましい。
【００６２】
（応力緩和剤）
アンダーフィル材は、応力緩和剤を含んでもよい。応力緩和剤としては、熱可塑性エラストマー、ＮＲ（天然ゴム）、ＮＢＲ（アクリロニトリル−ブタジエンゴム）、アクリルゴム、ウレタンゴム、シリコーンゴム等の粒子などが挙げられる。応力緩和剤は、１種を単独で用いても２種以上を組み合わせて用いてもよい。
【００６３】
アンダーフィル材が応力緩和剤を含む場合、その量は硬化性樹脂成分（エポキシ樹脂と硬化剤の合計）１００質量部に対して０．１質量部〜３０質量部であることが好ましく、１質量部〜１５質量部であることがより好ましい。
【００６４】
（カップリング剤）
アンダーフィル材は、カップリング剤を含んでもよい。カップリング剤としては、アミノシラン、エポキシシラン、フェニルシラン、メルカプトシラン、アルキルシラン、ウレイドシラン、ビニルシラン等のシラン化合物、チタン化合物、アルミニウムキレート化合物、アルミニウム／ジルコニウム化合物などが挙げられる。これらの中でもシラン化合物（シランカップリング剤）が好ましい。カップリング剤は、１種を単独で用いても２種以上を組み合わせて用いてもよい。
【００６５】
アンダーフィル材がカップリング剤を含む場合、カップリング剤の量は、充填材１００質量部に対して０．０５質量部〜５質量部であることが好ましく、０．１質量部〜２．５質量部であることがより好ましい。
【００６６】
（着色剤）
アンダーフィル材は、着色剤を含んでもよい。着色剤としては、カーボンブラック、有機染料、有機顔料、酸化チタン、鉛丹、ベンガラ等が挙げられる。着色剤は、１種を単独で用いても２種以上を組み合わせて用いてもよい。
【００６７】
アンダーフィル材が着色剤を含む場合、その量は硬化性樹脂成分（エポキシ樹脂と硬化剤の合計）１００質量部に対して０．０１質量部〜１０質量部であることが好ましく、０．１質量部〜５質量部であることがより好ましい。
【００６８】
（アンダーフィル材の調製方法）
アンダーフィル材の調製方法は特に制限されず、上記各種成分を分散混合できる手法であれば、いかなる手法を用いてもよい。
アンダーフィル材は、例えば、所定の配合量の前記各成分を秤量し、擂潰機、ミキシングロール、プラネタリミキサ等の混合機を用いて混合及び混練し、必要に応じて脱泡することによって得ることができる。
【００６９】
（アンダーフィル材の用途）
アンダーフィル材は、種々の実装技術に用いることができる。特に、フリップチップ型実装技術に用いるアンダーフィル材として好適に用いることができる。例えば、バンプ等で接合された半導体素子と支持体の間の隙間を充填する用途に好適に用いることができる。
【００７０】
半導体素子と支持体の種類は特に制限されず、半導体パッケージの分野で一般的に使用されるものから選択できる。支持体としては、ガラス、シリコンウエハ、窒化ケイ素膜付きシリコンウエハ等が挙げられる。
アンダーフィル材を用いて半導体素子と支持体の間の隙間を充填する方法は、特に制限されない。例えば、ディスペンサー等を用いて公知の方法により行うことができる。
【００７１】
＜半導体パッケージ＞
本開示の半導体パッケージは、支持体と、前記支持体上に配置された半導体素子と、前記半導体素子を封止している上述したアンダーフィル材の硬化物と、を備える。
【００７２】
上記半導体パッケージにおいて、半導体素子と支持体の種類は特に制限されず、半導体パッケージの分野で一般的に使用されるものから選択できる。上記半導体パッケージでは、アンダーフィル材の硬化物が支持体との接着性に優れている。
【００７３】
＜半導体パッケージの製造方法＞
本開示の半導体パッケージの製造方法は、支持体と、前記支持体上に配置された半導体素子との間の空隙を上述したアンダーフィル材で充填する工程と、前記アンダーフィル材を硬化する工程と、を有する。
【００７４】
上記方法において、半導体素子と支持体の種類は特に制限されず、半導体パッケージの分野で一般的に使用されるものから選択できる。アンダーフィル材を用いて半導体素子と支持体の間の隙間を充填する方法、及び充填後にアンダーフィル材を硬化する方法は特に制限されず、公知の手法で行うことができる。
【実施例】
【００７５】
以下、本開示のアンダーフィル材を実施例によって更に具体的に説明するが、本開示はこれらの実施例に限定されるものではない。
【００７６】
（アンダーフィル材の調製）
表１及び表３に示す成分を表１及び表３に示す量（質量部）にて混合し、実施例１〜６及び比較例１〜８のアンダーフィル材を調製した。各成分の詳細は下記のとおりである。エポキシ樹脂と硬化剤の配合割合は、エポキシ樹脂のエポキシ基数と硬化剤の活性水素数が等しくなるように設定した。
なお、表１中及び表３中の「−」は該当する成分を混合していないことを示す。
【００７７】
・エポキシ樹脂
（Ａ）エポキシ樹脂１・・・商品名「エポトート  ＹＤＦ−８１７０Ｃ」、液状ビスフェノールＦ型エポキシ樹脂、エポキシ当量：１６０ｇ／ｅｑ、新日鉄住金化学株式会社
（Ａ）エポキシ樹脂２・・・商品名「ｊＥＲ  ６３０」、トリグリシジル−ｐ−アミノフェノール、エポキシ当量：９５ｇ／ｅｑ、三菱ケミカル株式会社
【００７８】
・硬化剤
（Ｂ）硬化剤１・・・商品名「ｊＥＲキュア  Ｗ」、ジエチルトルエンジアミン、活性水素当量：４５ｇ／ｅｑ、三菱ケミカル株式会社
（Ｂ）硬化剤２・・・商品名「カヤハード  Ａ−Ａ」、３，３’−ジエチル−４，４’−ジアミノジフェニルメタン、活性水素当量：６３ｇ／ｅｑ、日本化薬株式会社
（Ｂ）硬化剤３・・・商品名「ＥＴＨＡＣＵＲＥ  ３００」、ジメチルチオトルエンジアミン、活性水素当量：５３．５ｇ／ｅｑ、三井化学ファイン株式会社
【００７９】
・充填材
（Ｃ）充填材・・・商品名「ＳＥ２２００」、体積平均粒径が０．５μｍの球状シリカ、株式会社アドマテックス
【００８０】
・含窒素化合物
（Ｄ）含窒素化合物１・・・１−（ｏ−トリル）ビグアニド
（Ｄ）含窒素化合物２・・・１，３−ジフェニルグアニジン
（Ｄ）含窒素化合物３・・・ジシアンジアミド
（Ｄ）含窒素化合物４・・・１，２，３−トリフェニルグアニジン
（Ｄ）含窒素化合物５・・・ジベンジルシアナミド
なお、含窒素化合物１が本開示のビグアニド化合物に該当し、含窒素化合物２が本開示の一般式（１）で表されるグアニジン化合物に該当する。
【００８１】
カップリング剤・・・商品名「サイラエース  Ｓ５１０」、３−グリシドキシプロピルトリメトキシシラン、ＪＮＣ株式会社
着色剤・・・商品名「ＭＡ−１００」、カーボンブラック、三菱ケミカル株式会社
【００８２】
（ゲルタイムの測定）
各実施例及び各比較例にて調製したアンダーフィル材のゲルタイムは、キュラストメータ（ＪＳＲトレーディング株式会社）を用い、試料量１．５ｍｌを１６０℃の条件で測定した。得られたチャートのトルクの立ち上がり開始の時間をゲルタイムとした。
結果を表２及び表４に示す。
【００８３】
（接着力の測定）
各実施例及び各比較例にて調製したアンダーフィル材を用いてシリコンチップ（Ｓｉ）及び窒化ケイ素膜を成形したシリコンチップ（ＳｉＮ）に対する接着力を評価した。
接着力（対Ｓｉ）／処理無し・・・シリコンチップ上に直径３ｍｍ、高さ１ｍｍのアンダーフィル材の硬化物を作製し、万能型ボンドテスタを用いて、ツール高さ５０μｍ、ツール速度５０μｍ／ｓｅｃ、２５℃の条件でせん断接着力を測定した。
接着力（対Ｓｉ）／処理有り・・・前述と同じ方法でシリコンチップ上に作製したアンダーフィル材の硬化物を、３０℃／６０％ＲＨ（相対湿度）の条件下に１９６時間放置し、遠赤外線加熱方式のリフロー炉（予熱１５０℃〜１８０℃で５０秒、ピーク温度２６０℃、２５０℃以上の加熱時間４０秒）中を３回通した。その後、１１０℃／８５％ＲＨの条件下に５０時間放置し、前述と同じ方法でせん断接着力を測定した。
接着力（対ＳｉＮ）／処理無し・・・表面に窒化ケイ素膜を成形したシリコンチップを用い、前述の「接着力（対Ｓｉ）／処理無し」と同様の方法で測定した。
接着力（対ＳｉＮ）／処理有り・・・表面に窒化ケイ素膜を成形したシリコンチップを用い、前述の「接着力（対Ｓｉ）／処理有り」と同様の方法で測定した。
結果を表２及び表４に示す。
【００８４】
【表１】
2019081835.tif 000008
【００８５】
【表２】
2019081835.tif 000009
【００８６】
【表３】
2019081835.tif 000010
【００８７】
【表４】
2019081835.tif 000011
【００８８】
表２及び表４に示すように、実施例１〜６のアンダーフィル材では、比較例２〜４のアンダーフィル材と比べてゲルタイムの短縮が抑制されていた。
表２及び表４に示すように、実施例１〜６のアンダーフィル材では、比較例１及び５〜８のアンダーフィル材と比べてＳｉ及びＳｉＮに対する接着力が向上していた。
したがって、実施例１〜６のアンダーフィル材は、ゲルタイムが短くなり過ぎることが抑制されており、かつ硬化した際にＳｉ、ＳｉＮ等の支持体との接着性に優れていた。